(57)【要約】【課題】ベース層とエラストマーを有する中間層とフッ素含有ポリマーにより形成される表層とを有する画像形成装置用の多層エンドレスベルトの中間層と表層とを確実に接着する。ベース層とエラストマーを有する中間層とバインダー層とフッ素含有ポリマーにより形成される表層とを有する画像形成装置用の多層エンドレスベルトの中間層とバインダー層とを確実に接着する。【解決手段】ベース層とエラストマーを有する中間層とフッ素含有ポリマーにより形成される表層とを有する画像形成装置用の多層エンドレスベルトの、表層の接着面側に接着性改善処理を施すことを特徴とする多層エンドレスベルトの製造方法。ベース層とエラストマーを有する中間層とバインダー層とフッ素含有ポリマーにより形成される表層とを有する画像形成装置用の多層エンドレスベルトのバインダー層に接着性改善処理を施すことを特徴とする画像形成装置用の多層エンドレスベルトの製造方法。【選択図】図５
2007322551.tif 000002
【特許請求の範囲】
【請求項１】
ベース層と、エラストマーを有する中間層と、フッ素含有ポリマーにより形成される表層とを有する画像形成装置用転写ベルトの製造方法であって、
前記ベース層上に前記エラストマーを有する中間層が形成された複合体を作製する工程と、
前記表層の接着面側に接着性改善処理を施す工程と、
前記複合体のエラストマーを有する中間層と前記接着性改善処理が施された表層とを接着する工程、
とを有していることを特徴とする画像形成装置用の多層エンドレスベルトの製造方法。
【請求項２】
前記接着性改善処理とは、表層の接着面側のフッ素含有ポリマーの分子に極性を持たせる処理であることを特徴とする請求項１に記載の画像形成装置用の多層エンドレスベルトの製造方法。
【請求項３】
前記表層の接着面側のフッ素含有ポリマーの分子に極性を持たせる処理とは、フッ素含有ポリマーからフッ素原子を取去る薬剤を塗布し、その後洗浄する処理であることを特徴とする請求項２に記載の画像形成装置用の多層エンドレスベルトの製造方法。
【請求項４】
前記接着性改善処理とは、表層の接着面側に凹凸をつける処理であることを特徴とする請求項１に記載の画像形成装置用の多層エンドレスベルトの製造方法。
【請求項５】
前記接着性改善処理とは、プラズマ処理であることを特徴とする請求項１に記載の画像形成装置用の多層エンドレスベルトの製造方法。
【請求項６】
前記接着性改善処理とは、ラジカル処理であることを特徴とする請求項１に記載の画像形成装置用の多層エンドレスベルトの製造方法。
【請求項７】
前記複合体のエラストマーを有する中間層と前記接着性改善処理が施された表層とを接着する工程は、
前記表層を、剛体製の外筒の内周に、その接着面側を内側にして成形し、固定する成形固定ステップと、
熱膨張率が前記外筒より大きい材料製の中子の外周に、前記複合体をそのエラストマーを有する中間層を外側にして装着する装着ステップと、
前記表層を内周に固定した状態の外筒の内部に、前記複合体が装着された状態の中子を、挿入する挿入ステップと、
前記外筒の内部に前記中子を挿入した状態で両方を加熱して前記複合体のエラストマーを有する中間層と前記表層とを接着させる接着ステップ、
とを有していることを特徴とする請求項１ないし請求項６のいずれかに記載の画像形成装置用の多層エンドレスベルトの製造方法。
【請求項８】
前記複合体のエラストマーを有する中間層と前記接着性改善処理が施された表層とを接着する工程は、
前記表層を、剛体製の外筒の内周に、その接着面側を内側にして成形し、固定する成形固定ステップと、
弾性体よりなる中子の外周に、前記複合体をそのエラストマーを有する中間層を外側にして装着する装着ステップと、
前記表層を内周に固定した状態の外筒の内部に、前記複合体が装着された状態の中子を、挿入する挿入ステップと、
前記外筒の内部に前記中子を挿入した状態で中子の両端を押圧してその胴部直径を大きくさせ、前記複合体のエラストマーを有する中間層を前記表層に押圧させる押圧ステップと、
前記外筒の内部に前記中子を挿入した状態で両方を加熱して前記複合体のエラストマーを有する中間層と前記表層とを接着させる接着ステップ、
とを有していることを特徴とする請求項１ないし請求項６のいずれかに記載の画像形成装置用の多層エンドレスベルトの製造方法。
【請求項９】
前記複合体のエラストマーを有する中間層と前記接着性改善処理が施された表層とを接着する工程は、
前記表層を、剛体製の外筒の内周に、その接着面側を内側にして成形し、固定する成形固定ステップと、
内部に充填されている流体の圧力を調節して半径を増減させることが可能であり、かつ両端が閉じられた中空円筒状のウォーターバックの外周に、前記複合体をそのエラストマーを有する中間層を外側にして装着する装着ステップと、
前記複合体を装着された状態で、前記ウォーターバックを前記外筒の内周に固定されている前記表層内に挿入する挿入ステップと、
前記挿入ステップの終了後、剛体製の外筒の内周と前記ウォーターバックの外周を含む周囲空間を真空にする真空ステップと、
前記挿入ステップの終了後、前記ウォーターバック内に充填されている流体の圧力を上げて前記ウォーターバックの直径を大きくし、その外周に装着されている前記複合体のエラストマーを有する中間層の外周面を、前記剛体製の外筒の内周に固定されている表層に押圧させる押圧ステップと、
前記真空ステップと前記押圧ステップの終了後、前記真空室の内部を加熱して前記複合体のエラストマーを有する中間層と前記表層とを接着させる接着ステップ、
とを有していることを特徴とする請求項１ないし請求項６のいずれかに記載の画像形成装置用の多層エンドレスベルトの製造方法。
【請求項１０】
ベース層と、エラストマーを有する中間層と、バインダー層とフッ素含有ポリマーにより形成される表層とを有する画像形成装置用の多層エンドレスベルトの製造方法であって、
前記ベース層上にエラストマーを有する中間層が形成された複合体を作製する工程と、
前記フッ素含有ポリマーにより形成される表層の片側面に、融点が前記中間層を構成する熱融着性樹脂の熱分解点以下であり、熱分解点が前記表層を構成する材料の融点以上であるフッ素含有ポリマーからなるバインダー層を形成する工程と、
前記表層の片側面に形成されたバインダ−層に接着性改善処理を施す工程と、
前記複合体のエラストマーを有する中間層と前記接着性改善処理が施されたバインダー層とを接着する工程、
とを有していることを特徴とする画像形成装置用の多層エンドレスベルトの製造方法。
【請求項１１】
ベース層と、エラストマーを有する中間層と、フッ素含有ポリマーにより形成される表層とを有する画像形成装置用の多層エンドレスベルトの製造方法であって、
前記表層の接着面側に、フッ素含有ポリマーからフッ素原子を取去る薬剤を塗布し、その後洗浄する接着性改善処理を施す工程と、
前記接着性改善処理が施された表層の面に前記エラストマーを有する中間層を形成して複合体を作製する工程と、
前記作製された複合体の中間層と前記ベース層とを接着する工程、
とを有していることを特徴とする画像形成装置用の多層エンドレスベルトの製造方法。
【請求項１２】
前記作製された複合体の中間層と前記ベース層とを接着する工程は、
前記複合体を、剛体製の外筒の内周に、中間層を内側にして成形し、固定する成形固定ステップと、
熱膨張率が前記外筒より大きい材料製の中子の外周に、前記ベース層を外側にして装着する装着ステップと、
前記複合体を内周に固定した状態の外筒の内部に、前記ベース層が装着された状態の中子を、挿入する挿入ステップと、
前記外筒の内部に前記中子を挿入した状態で両方を加熱して前記複合体の中間層と前記表層とを接着させる接着ステップ、
とを有していることを特徴とする請求項１１に記載の画像形成装置用の多層エンドレスベルトの製造方法。
【請求項１３】
前記作製された複合体の中間層と前記ベース層とを接着する工程は、
前記複合体を、剛体製の外筒の内周に、その中間層を内側にして成形し、固定する成形固定ステップと、
弾性体よりなる中子の外周に、前記ベース層を外側にして装着する装着ステップと、
前記複合体の中間層を内周に固定した状態の外筒の内部に、前記ベース層が装着された状態の中子を、挿入する挿入ステップと、
前記外筒の内部に前記中子を挿入した状態で中子の両端を押圧してその胴部直径を大きくさせ、前記ベース層を前記複合体に押圧させる押圧ステップと、
前記外筒の内部に前記中子を挿入した状態で両方を加熱して前記ベース層と前記複合体の中間層とを接着させる接着ステップ、
とを有していることを特徴とする請求項１１に記載の画像形成装置用の多層エンドレスベルトの製造方法。
【請求項１４】
前記作製された複合体の中間層と前記ベース層とを接着する工程は、
前記複合体を、剛体製の外筒の内周に、その中間層を内側にして成形し、固定する成形固定ステップと、
弾性体よりなる中子の外周に、前記ベース層を外側にして装着する装着ステップと、
内部に充填されている流体の圧力を調節して半径を増減させることが可能であり、かつ両端が閉じられた中空円筒状のウォーターバックの外周に、前記ベース層を外側にして装着する装着ステップと、
前記ベース層を装着された状態で、前記ウォーターバックを前記外筒の内周に固定されている前記複合体内に挿入する挿入ステップと、
前記挿入ステップの終了後、剛体製の外筒の内周と前記ウォーターバックの外周を含む周囲空間を真空にする真空ステップと、
前記挿入ステップの終了後、前記ウォーターバック内に充填されている流体の圧力を上げて前記ウォーターバックの直径を大きくし、その外周に装着されている前記ベース層の外周面を、前記剛体製の外筒の内周に固定されている複合体に押圧させる押圧ステップと、
前記真空ステップと前記押圧ステップの終了後、前記真空室の内部を加熱して前記ベース層と前記複合体の中間層とを接着させる接着ステップ、
とを有していることを特徴とする請求項１１に記載の画像形成装置用の多層エンドレスベルトの製造方法。
【発明の詳細な説明】
【技術分野】
【０００１】
本発明は、多層エンドレスベルトの製造方法に関し、特に感光ドラム上のトナー像を転写材（紙）に転写するために用いられる画像形成装置用の転写ベルト等のエンドレスベルトのフッ素含有ポリマーからなる表層に接着性改善処理を施して製造する方法に関する。
【背景技術】
【０００２】
カラー複写機、カラーレーザープリンターなどのカラー画像形成装置における画像の転写方式や定着方式として、感光ドラム上に形成されたトナー像を、画像形成装置用の転写ベルトや定着ベルト等のエンドレスベルト（以下、特に従来技術の場合には、単に「ベルト」とも記す）を用いて転写材（紙）等に転写したり、定着したりする等の方式が、標準的になりつつある。
【０００３】
図９は、この様な方式の１つである中間転写方式の概略を示す説明図である。図９に示す通り、トナー１と現像ローラ２により、感光ドラム３上に、トナー像が形成される。この方式は、４連タンデム方式であるため、黒（Ｋ）と３色（シアンＣ、マゼンタＭ、イエローＹ）のトナーとそれぞれに対応する現像ローラ、感光ドラムが、設けられている。感光ドラム３上に形成されたトナー像は、一次転写ローラ４と、感光ドラム３と、画像形成装置用転写ベルト５とにより、画像形成装置用の転写ベルト５に転写される。形成されたカラー画像は、二次転写ローラ６と、画像形成装置用の転写ベルト５と、転写材（紙）７とにより、転写材（紙）７に転写され、定着ローラ（図示されていない）により定着される。多重転写方式の場合も、基本的な原理は、同様である。
【０００４】
これらの方式で用いられる画像形成装置用ベルトについては、ベルトの周方向の大きな抵抗率（表面抵抗率）および表面抵抗率よりは小さい厚み方向の抵抗率（体積抵抗値）を有し、かつこれらの抵抗率がベルト面上の位置、使用環境、電圧などにより変動しないこと、ベルトの周方向の引張弾性率が高いこと、表面が平滑でかつ接触角が大きくトナーがベルトから転写材（紙）に転写されやすいこと（優れた離トナー性）、感光ドラムやトナー等を化学的に汚染しないこと（優れた非汚染性）、難燃性であること等の特性が望まれている。
【０００５】
なお、単層の画像形成装置用ベルトによりこれらの多数の特性を満たすことは困難であるため、多層からなる画像形成装置用のベルト、例えば転写ベルトが提案されており、例えば、特開２００２−２８７５３１号公報（特許文献１）には、低抵抗値の熱可塑性エラストマーのベース層と、高抵抗値の熱可塑性エラストマーの表層とを有し、前記ベース層と前記表層とが加熱成形により形成されていることを特徴とする画像形成装置用転写ベルトが開示されている。
【０００６】
また、近年は、厚み方向に弾性を有する画像形成装置用ベルトも望まれており、この性質を満たす画像形成装置用ベルトとして、前記のようなベース層と表層に加えて、弾性体により形成される中間層（弾性層）を有するものも考えられる。
【０００７】
この多層の画像形成装置用ベルトにおいては、ベルトの周方向の高引張弾性率はベース層により、厚み方向の弾性は中間層により達成される。一方、安定した体積抵抗値は、ベース層および中間層を形成する材質の選択などにより制御される。また、大きな表面抵抗率、優れた離トナー性、優れた非汚染性は、表層により達成されることが望まれる。
【０００８】
しかし、大きな表面抵抗率、優れた離トナー性、優れた非汚染性など画像形成装置用ベルトに望まれる諸特性を十分満足する画像形成装置用ベルトは得られていなかった。
このような要求を満足させられる画像形成装置用ベルトの１として、本発明者らは、かって以下の発明をした。即ち、ベース層と、前記ベース層上に設けられたエラストマーにより形成される中間層と、前記弾性層上に設けられたフッ素含有ポリマーにより形成される表層を有することを特徴とする画像形成装置用の多層の転写ベルトを発明した。
【０００９】
前記発明は、表層として、フッ素含有ポリマーにより形成される表層が用いられているため、大きな表面抵抗率、優れた離トナー性、優れた非汚染性を達成することができ、またベース層と表層の間に、ウレタン等のエラストマーにより形成される中間層が設けられているため、厚み方向の十分な柔軟性を有しており、トナーを潰すことなく、搬送ができ、高画質化に対応できる画像形成装置用の多層の転写ベルトが得られる。
【００１０】
しかし、元来フッ素含有ポリマーは、フッ素原子とポリマーの骨格を形成する炭素原子との化学的結合力が強いため、他の物質との接着性が極めて悪い。このため、前記発明では、表層を構成するフッ素含有ポリマーと、中間層を構成するウレタン等のエラストマーとの接着は、両層の間に融点が低い等物理的、化学的に特定の特徴がある材料からなるバインダー層を設けて行う技術を提案している。
【特許文献１】特開２００２−２８７５３１号公報（請求項１）
【発明の開示】
【発明が解決しようとする課題】
【００１１】
しかしながら、近年機器が使用される環境、特に温度条件は益々厳しくなってきており、さらにその下で長期の使用時の信頼性への要求も極めて過度になってきており、歴史の新しい前記技術は、必ずしも全てのユーザを納得させるものではない。
さらに、画像の出来具合に対するユーザの要望は将来益々高度化するものと思われるが、そのためにはカラー画像形成装置の画像形成装置用の転写ベルトをはじめとする多層ベルトも益々精度良好に製造する必要があるが、今日開示されているベース層とエラストマーを有する中間層とフッ素含有ポリマーにより形成される表層とを有する画像形成装置用の転写ベルト、あるいはさらに表層の接着面側にバインダー層を有する画像形成装置用の転写ベルト等の多層ベルトは、必ずしも将来にわたって全てのユーザを満足させるものではない。
【００１２】
このため、ベース層とエラストマーを有する中間層とフッ素含有ポリマーにより形成される表層を有する画像形成装置用の転写ベルト、あるいはさらに表層の接着面側にバインダー層を有する多層の画像形成装置用の転写ベルト等の多層エンドレスベルトであって、その結果大きな表面抵抗率、優れた離トナー性、優れた非汚染性等の性能が従来以上に優れているだけでなく、表層を構成するフッ素含有ポリマーと中間層を構成するウレタン等のエラストマーとの接着が確実であり、高温等の過酷な使用環境で長期にわたって信頼性を有する画像形成装置用の多層エンドレスベルトを製造可能な製造方法の開発が望まれていた。
【００１３】
また、かかる画像形成装置用の多層エンドレスベルトを、低コストかつ容易に製造する方法の開発が望まれていた。
【課題を解決するための手段】
【００１４】
本発明者は、鋭意研究の結果、表層のフッ素含有ポリマーの接着面側（内側）に、例えばラジカル処理やプラズマ処理等の接着性改善処理を施すことにより、良好な接着が得られることを見出し、本発明を完成した。
また、同じく、エラストマーを有する中間層と表層のフッ素含有ポリマーとは、真空雰囲気中で加熱しつつ押圧することにより良好な接着が得られることを見出し、本発明を完成した。
以下、各請求項の発明を説明する。
【００１５】
請求項１に記載の発明は、
ベース層と、エラストマーを有する中間層と、フッ素含有ポリマーにより形成される表層とを有する画像形成装置用転写ベルトの製造方法であって、
前記ベース層上に前記エラストマーを有する中間層が形成された複合体を作製する工程と、
前記表層の接着面側に接着性改善処理を施す工程と、
前記複合体のエラストマーを有する中間層と前記接着性改善処理が施された表層とを接着する工程、
とを有していることを特徴とする画像形成装置用の多層エンドレスベルトの製造方法である。
【００１６】
本請求項の発明においては、フッ素含有ポリマーからなる表層の接着面側（内面）に、相手方樹脂やバインダー（接着剤）との接着性を改善する接着性改善処理を施しているので、エラストマーを有する中間層（以下、明細書では、原則として「エラストマーを有する」は、省略する）と表層の接着性が強固となる。
なお、表層の接着性改善処理は、中間層と接着される側の面にのみなされるため、転写ベルトのトナー等と接触する外面（表面）側は鏡面の、そして本来のフッ素含有ポリマーであるため、画像形成能力には悪影響が生じない。
またここに、中間層と表層の間に接着を良好ならしめるために接着剤等の層が形成されていても良い。
【００１７】
また、ベース層、中間層、表層の他に、求められる特性に応じて第２の中間層等の層をさらに設けていても良い。
なお、画像形成装置用の多層エンドレスベルトとは、感光ドラム等に形成されたトナー像を、紙等の転写材に転写したり定着させたりする機能を有するエンドレスベルトを指し、用途は電子写真方式を用いた複写機、レーザープリンター等に限定されない。
また、エンドレスベルトとは、転写ベルト、定着ベルト、転写定着ベルト等の複数個のローラ間に転写用紙を搬送する役目を兼ねて嵌めこんで使用される様なエンドレスベルトの他に、画像形成装置に使用される限り帯電ローラ、現像ローラ等の１個のローラの外周面に嵌め込んで使用されるエンドレスベルトも含まれる。
【００１８】
次に、前記ベース層としては、ポリイミド（ＰＩ）、ポリアミドイミド（ＰＡＩ）およびポリビニリデンフロライド（ＰＶＤＦ）からなる群から選択された少なくとも１つを基材（本来の役割、強度等を受持つ材料）とする樹脂が挙げられる。これらの樹脂を基材とすることにより、引張り強度、屈曲性、弾性率等の機械的性質が良好であり、さらにカーボンブラック（アセチレンブラック）等の導電材を添加して体積抵抗値を制御することが可能である。
なお、弾性率は、１ＧＰａ以上であるのが好ましい。
また、ベース層の厚さは、画像形成装置用の多層エンドレスベルトの周方向の高い引張弾性率を付与する等の面から、３０〜１００μｍが好ましく、特に４０〜８０μｍが好ましい。
【００１９】
また、中間層は、厚み方向の柔軟性を付与する役割を果たすため、ウレタン、アクリロニトリルブタジエンゴム（ＮＢＲ）、エチレンゴム（ＥＰ）、シリコンゴム（ＳＲ）、ポリアミド、またはこれらの２種以上のエラストマーを用いることが好ましい。
また、電気抵抗については、ベース層でなく中間層により抵抗値を制御して面内ばらつきや電圧依存性を防止する面からは、ベース層よりも抵抗を大きくすることが好ましい。具体的には、ベース層の抵抗値（Ω）の１０倍以上、１０８倍以下であり、トナーの受け渡しの点より１０８〜１０１４Ω・ｃｍであることが好ましい。ただし、ベース層の周方向への電気の流れを防止し、転写ローラから感光体へ適切に流れるようにするという面からは、逆にベース層の方が中間層より大きな抵抗を有していることが望ましい。このため、何れを採用するかは、他の設計条件をも考慮しつつ、最適な選択がなされることとなる。
また、厚みは、画像形成装置用転写ベルトに適度な厚み方向の弾性（柔軟性）を付与する点から、５０〜３００μｍが好ましく、１００〜２５０μｍが特に好ましい。
【００２０】
前記表層としては、ポリテトラフルオロエチレン（ＰＴＦＥ）またはテトラフルオロエチレン・パーフルオロアルキビニルエーテル（ＰＦＡ）が挙げられる。表層が、これらの樹脂からなると、接触角が高く（大きく）、トナー等の付着物をきれいに剥がすことができる。
【００２１】
請求項２に記載の発明は、前記の画像形成装置用の多層エンドレスベルトの製造方法であって、
前記接着性改善処理とは、表層の接着面側のフッ素含有ポリマーの分子に極性を持たせる処理であることを特徴とする画像形成装置用の多層エンドレスベルトの製造方法である。
【００２２】
本請求項の発明においては、表層の接着面側のフッ素含有ポリマーの分子の一部に、フッ素や水素に代えて極性基（親水性基）、特にウレタンと馴染みがよい水酸基、アルデヒド基、カルボニル基、カルボキシル基、アミノ基等を付加する等して極性を付加するため、表層と中間層の確実で信頼性が高い接着が得られる。
なお、極性を付加する方法としては、例えば付加する極性を有する物質をアルゴン、ヘリウム、炭酸ガス等で希釈し、その希釈ガス雰囲気中で、表層の内面にエネルギーの大きなエキシマ紫外光等の照射やプラズマの照射を行い、これによりフッ素含有ポリマーの分子を励起させ、あるいは一部の原子の放出を行わせ、それらの結果フッ素含有ポリマーと極性を有する物質とを反応させることによりなされる。
【００２３】
請求項３に記載の発明は、前記の画像形成装置用の多層エンドレスベルトの製造方法であって、
前記表層の接着面側のフッ素含有ポリマーの分子に極性を持たせる処理とは、フッ素含有ポリマーからフッ素原子を取去る薬剤を塗布し、その後洗浄する処理であることを特徴とする画像形成装置用の多層エンドレスベルトの製造方法である。
【００２４】
本請求項の発明においては、表層の接着面側のフッ素含有ポリマーは、主に「−ＣＦ２−」が多数結合した鎖状の分子であるが、薬剤（例えば、ナトリウムナフタレン錯体）がこの鎖からフッ素原子を化学的に引抜き、炭素原子を電子不足の状態とする。次いで、この状態の炭素原子が空気や洗浄液に触れると、酸素、水、水蒸気等により電子不足が解消し、接着性がある官能基、例えばヒドロキシル基、カルボキシル基、カルボニル基等の極性基が形成され、接着性が大きく改善される。
【００２５】
請求項４に記載の発明は、前記の画像形成装置用の多層エンドレスベルトの製造方法であって、
前記接着性改善処理とは、表層の接着面側に凹凸をつける処理であることを特徴とする画像形成装置用の多層エンドレスベルトの製造方法である。
【００２６】
本請求項の発明においては、表層の接着面側のフッ素樹脂ポリマーに凹凸が形成されているため、接着面積の増大と絡み付が生じるため、中間層との接着性が改善される。
なお、フッ素樹脂ポリマーの接着面側に凹凸をつける方法としては、フッ素樹脂ポリマーの接着面を、プラズマ、ブラスト、ラジカル（原子状の塩素や液体金属ナトリウム等の強反応性物質、アルキル化リチウム等の脱フッ素化物）に晒して機械的に荒らし、小さな凹凸が緻密かつ多数つけることによりなされる。
【００２７】
請求項５に記載の発明は、前記の画像形成装置用の多層エンドレスベルトの製造方法であって、
前記接着性改善処理とは、プラズマ処理であることを特徴とする画像形成装置用の多層エンドレスベルトの製造方法である。
【００２８】
本請求項の発明においては、表層の接着面側のフッ素含有ポリマーにプラズマ処理がなされるため、表層と中間層の確実で信頼性が高い接着が得られる。
ここに、「プラズマ処理」とは、接着性を改善するためにプラズマを照射する処理を含む限り、極性を有するガス雰囲気中でプラズマを照射し反応を生じさせることに限定されず、表面をプラズマの照射で機械的に荒らして凹凸を形成すること等をも含む。
【００２９】
請求項６に記載の発明は、前記の画像形成装置用の多層エンドレスベルトの製造方法であって、
前記接着性改善処理とは、ラジカル処理であることを特徴とする画像形成装置用の多層エンドレスベルトの製造方法である。
【００３０】
本請求項の発明においては、表層の接着面側のフッ素含有ポリマーにラジカル処理がなされるため、表層と中間層の確実で信頼性が高い接着が得られる。
ここに、「ラジカル処理」とは、接着性を改善するためにラジカルに晒す処理を含む限り、表面をラジカルに晒して機械的に荒らすことにより凹凸を形成することに限定されず、ラジカル等を表層の接着面側のフッ素含有ポリマーに化学結合させること等をも含む。
【００３１】
請求項７に記載の発明は、前記の画像形成装置用の多層エンドレスベルトの製造方法であって
前記複合体のエラストマーを有する中間層と前記接着性改善処理が施された表層とを接着する工程は、
前記表層を、剛体製の外筒の内周に、その接着面側を内側にして成形し、固定する成形固定ステップと、
熱膨張率が前記外筒より大きい材料製の中子の外周に、前記複合体をそのエラストマーを有する中間層を外側にして装着する装着ステップと、
前記表層を内周に固定した状態の外筒の内部に、前記複合体を装着された状態の中子を、挿入する挿入ステップと、
前記外筒の内部に前記中子を挿入した状態で両方を加熱して前記複合体のエラストマーを有する中間層と前記表層とを接着させる接着ステップ、
とを有していることを特徴とする画像形成装置用の多層エンドレスベルトの製造方法である。
【００３２】
本請求項の発明においては、前記複合体のエラストマーを有する中間層と前記表層とを熱融着させる手段として、複合体を外周に装着した中子が、表層を内周に固定した外筒よりも熱膨張率が大きいことを利用する。このため、前記外筒の内部に前記中子を挿入した状態で両方、あるいは全体を樹脂類が変質しない範囲で加熱することにより、接着面を押圧しつつ熱融着がなされる。
なおこの際、外筒の内側は鏡面仕上げされており、その内側にフッ素含有ポリマーからなる表層を形成すれば、表層は鏡面仕上げとなり、さらに複合体を熱融着した後の外筒の内側からの取り外しも容易になる。
また、熱融着時、全体は真空雰囲気中に置かれていることが望ましい。
なお、外筒と中子の組合せとしては、ＳＵＳとＰＡ６（例えば、ＭＣナイロン等の商品名で販売されている）等のナイロンまたはフッ素樹脂を挙げられる。
【００３３】
請求項８に記載の発明は、前記の画像形成装置用の多層エンドレスベルトの製造方法であって、
前記複合体のエラストマーを有する中間層と前記接着性改善処理が施された表層とを接着する工程は、
前記表層を、剛体製の外筒の内周に、その接着面側を内側にして成形し、固定する成形固定ステップと、
弾性体よりなる中子の外周に、前記複合体をそのエラストマーを有する中間層を外側にして装着する装着ステップと、
前記表層を内周に固定した状態の外筒の内部に、前記複合体が装着された状態の中子を、挿入する挿入ステップと、
前記外筒の内部に前記中子を挿入した状態で中子の両端を押圧してその胴部直径を大きくさせ、前記複合体のエラストマーを有する中間層を前記表層に押圧させる押圧ステップと、
前記外筒の内部に前記中子を挿入した状態で両方を加熱して前記複合体のエラストマーを有する中間層と前記表層とを接着させる接着ステップ、
とを有していることを特徴とする画像形成装置用の多層エンドレスベルトの製造方法である。
【００３４】
本請求項の発明は、請求項７の発明が複合体のエラストマーを有する中間層を表層に押圧する手段として、中子の熱膨張率が外筒より大きいことに着目して加熱を行うのに対して、弾性体よりなる中子の両端をプレス等で押圧してその胴部直径を大きくさせる点が相違する。なお、完全な接着のために加熱がなされることは同じである。
【００３５】
請求項９に記載の発明は、前記の画像形成装置用の多層エンドレスベルトの製造方法であって、
前記複合体のエラストマーを有する中間層と前記接着性改善処理が施された表層とを接着する工程は、
前記表層を、剛体製の外筒の内周に、その接着面側を内側にして成形し、固定する成形固定ステップと、
内部に充填されている流体の圧力を調節して半径を増減させることが可能であり、かつ両端が閉じられた中空円筒状のウォーターバックの外周に、前記複合体をそのエラストマーを有する中間層を外側にして装着する装着ステップと、
前記複合体を装着された状態で、前記ウォーターバックを前記外筒の内周に固定されている前記表層内に挿入する挿入ステップと、
前記挿入ステップの終了後、剛体製の外筒の内周と前記ウォーターバックの外周を含む周囲空間を真空にする真空ステップと、
前記挿入ステップの終了後、前記ウォーターバック内に充填されている流体の圧力を上げて前記ウォーターバックの直径を大きくし、その外周に装着されている前記複合体のエラストマーを有する中間層の外周面を、前記剛体製の外筒の内周に固定されている表層に押圧させる押圧ステップと、
前記真空ステップと前記押圧ステップの終了後、前記真空室の内部を加熱して前記複合体のエラストマーを有する中間層と前記表層とを接着させる接着ステップ、
とを有していることを特徴とする画像形成装置用の多層エンドレスベルトの製造方法である。
【００３６】
本請求項の発明においては、両端部が閉じられた中空円筒状のウォーターバックにベース層とエラストマーを有する中間層からなる複合体を嵌め込んだ状態で、外筒内周に固着されているフッ素含有ポリマー層からなる表層内に挿入し、この状態で真空にし、これによりウォーターバックを膨らませ、さらに圧力調整用ポンプによりウォーターバック内に充填されている流体の圧力を上げてウォーターバックの径をベース層とエラストマーを有する中間層の複合体ごといっそう増大させ、中間層の外面側をフッ素樹脂ポリマーからなる表層の内面側（接着面側）に押付け、真空室ごと加熱して中間層と表層の接着を行う。両層の接着が終了し、圧力を元の大気圧とし、さらに温度を低下させた後、ウォーターバック内に充填されている流体の圧力を下げてウォーターバックの径を減少させ、表層、エラストマーを有する中間層、ベース層からなる樹脂製ベルトからウォーターバックを引抜くこととなる。
さらに、最後に、３層構造の樹脂製ベルトが、外筒の内面から剥される。
【００３７】
ここに、ウォーターバックは、内部の流体により径を制御可能であれば、その材質は問わないが、２００〜２５０℃程度の高温まで柔軟性を失わず、また樹脂との離型性が優れている面から、シリコンゴム製とすることが好ましい。またその肉厚は、接着面にガスが残り難く良好な押圧がなされる面からは、中心部ほどあるいは中心側が薄くなっていることが望ましい。
また、流体とは、水に限定されず、ガス、シリコンオイル等をも含む。特に、接着時に１５０℃以上に加熱する場合には、蒸気圧が低いオイルの方が水より好ましい。
また、圧力調整用ポンプとは、ウォーターバック内の圧力を制御、調節可能であれば、ポンプには限定されない。
【００３８】
また、ウォーターバックにベース層と中間層からなる複合体を嵌め込んだ状態で、外筒内面側に固着されているフッ素含有ポリマー層内に挿入する際、中間層の外面側、フッ素樹脂ポリマー層の内面側に接着剤の層が塗布等されていても良い。
なお、接着時に真空にしているのは、接着面にガスが取残され、ボイドが発生することを防止するためである。
【００３９】
請求項１０に記載の発明は、
ベース層と、エラストマーを有する中間層と、バインダー層とフッ素含有ポリマーにより形成される表層とを有する画像形成装置用の多層エンドレスベルトの製造方法であって、
前記ベース層上にエラストマーを有する中間層が形成された複合体を作製する工程と、
前記フッ素含有ポリマーにより形成される表層の片側面に、融点が前記中間層を構成する熱融着性樹脂の熱分解点以下であり、熱分解点が前記表層を構成する材料の融点以上であるフッ素含有ポリマーからなるバインダー層を形成する工程と、
前記表層の片側面に形成されたバインダー層に接着性改善処理を施す工程と、
前記複合体のエラストマーを有する中間層と前記接着性改善処理が施されたバインダー層とを接着する工程、
とを有していることを特徴とする画像形成装置用の多層エンドレスベルトの製造方法である。
【００４０】
本請求項の発明は、請求項１の発明における表層が、表層の片側面に融点が前記中間層を構成する熱融着性樹脂の熱分解点以下であり、熱分解点が前記表層を構成する材料の融点以上であるフッ素含有ポリマーからなるバインダー層を形成し、このバインダー層に接着性改善処理を行うものである。
【００４１】
バインダー層は、融点が前記中間層を構成する熱融着性樹脂の熱分解点以下であり、熱分解点が前記表層を構成する材料の融点以上であるフッ素含有ポリマーからなるため、ウレタン（分解温度約１７０℃）等からなる中間層を劣化させない温度（約１４０℃）で中間層とアニール（熱融着、焼付け）を行うことができる。
【００４２】
バインダー層のフッ素含有ポリマーとしては、ビニリデンフロライドの単独重合体（ポリビニリデンフロライド）やビニリデンフロライドを含む２種以上の単量体の共重合体、例えばビニリデンフロライド、トリフルオロエチレン、テトラフルオロエチレン、テトラフルオロプロピレン、ヘキサフルオロプロピレン等が挙げられる。特に、これらのビニリデンフロライドを含む単量体の重合体の中では、接触角が高く、比較的融点が低いためウレタン（分解温度約１７０℃）等からなる中間層を劣化させない温度（約１４０℃）でアニール（焼付け）を行うことができる場合が多く、その結果離トナー性を向上させる面からポリビニリデンフロライド（ＰＶＤＦ）が特に好ましい。
【００４３】
なお、表層の厚みは、バインダー層は薄すぎると接着性改善処理に難が生じかねないことと厚過ぎると無駄であるため１μｍ程度が好ましく、表側層は十分な耐摩耗性と柔軟性を両立させる面から、３〜７ｍｍ程度が好ましい。
【００４４】
また、テトラフルオロエチレン、ヘキサフルオロプロピレンおよびビニリデンフロライドの共重合体（ＴＨＶ）を使用すれば、これらの材料はポリビニリデンフロライド（ＰＶＤＦ）以上に接触角が高く、ブリードが少なく、非汚染性も優れており、さらにフッ素含有ポリマーの中では、比較的融点が低く、ウレタン（分解温度約１７０℃）などの中間層を劣化させない温度（約１４０℃）で、接着を行うことができる。
【００４５】
請求項１１に記載の発明は、
ベース層と、エラストマーを有する中間層と、フッ素含有ポリマーにより形成される表層とを有する画像形成装置用の多層エンドレスベルトの製造方法であって、
前記表層の接着面側に、フッ素含有ポリマーからフッ素原子を取去る薬剤を塗布し、その後洗浄する接着性改善処理を施す工程と、
前記接着性改善処理が施された表層の面に前記エラストマーを有する中間層を形成して複合体を作製する工程と、
前記作製された複合体の中間層と前記ベース層とを接着する工程、
とを有していることを特徴とする画像形成装置用の多層エンドレスベルトの製造方法である。
【００４６】
本請求項の発明においては、請求項３の発明と同じく、薬剤がフッ素含有ポリマーからフッ素原子を化学的に引抜き、電子不足の状態とした炭素原子に空気や洗浄液に触れることにより、接着性がある官能基（例えば、極性基）を付着させ、これにより表層の接着面に形成される中間層との接着性が大きく改善される。
【００４７】
請求項１２に記載の発明は、前記の画像形成装置用の多層エンドレスベルトの製造方法であって、
前記作製された複合体の中間層と前記ベース層とを接着する工程は、
前記複合体を、剛体製の外筒の内周に、中間層を内側にして成形し、固定する成形固定ステップと、
熱膨張率が前記外筒より大きい材料製の中子の外周に、前記ベース層を外側にして装着する装着ステップと、
前記複合体を内周に固定した状態の外筒の内部に、前記ベース層が装着された状態の中子を、挿入する挿入ステップと、
前記外筒の内部に前記中子を挿入した状態で両方を加熱して前記複合体の中間層と前記表層とを接着させる接着ステップ、
とを有していることを特徴とする画像形成装置用の多層エンドレスベルトの製造方法である。
【００４８】
本請求項の発明においては、フッ素含有ポリマーからフッ素原子を化学的に引抜く薬剤により接着性が改善された表層の内側に中間層が良好に接着した状態で形成され、この中間層の内側に、請求項７の発明と同様の方法でベース層が接着される。
【００４９】
請求項１３に記載の発明は、前記の画像形成装置用の多層エンドレスベルトの製造方法であって、
前記作製された複合体の中間層と前記ベース層とを接着する工程は、
前記複合体を、剛体製の外筒の内周に、その中間層を内側にして成形し、固定する成形固定ステップと、
弾性体よりなる中子の外周に、前記ベース層を外側にして装着する装着ステップと、
前記複合体の中間層を内周に固定した状態の外筒の内部に、前記ベース層が装着された状態の中子を、挿入する挿入ステップと、
前記外筒の内部に前記中子を挿入した状態で中子の両端を押圧してその胴部直径を大きくさせ、前記ベース層を前記複合体に押圧させる押圧ステップと、
前記外筒の内部に前記中子を挿入した状態で両方を加熱して前記ベース層と前記複合体の中間層とを接着させる接着ステップ、
とを有していることを特徴とする画像形成装置用の多層エンドレスベルトの製造方法である。
【００５０】
本請求項の発明においては、フッ素含有ポリマーからフッ素原子を化学的に引抜く薬剤により接着性が改善された表層の内側に中間層が良好に接着した状態で形成され、この中間層の内側に、請求項８の発明と同様の方法でベース層が接着される。
【００５１】
請求項１４に記載の発明は、前記の画像形成装置用の多層エンドレスベルトの製造方法であって、
前記作製された複合体の中間層と前記ベース層とを接着する工程は、
前記複合体を、剛体製の外筒の内周に、その中間層を内側にして成形し、固定する成形固定ステップと、
弾性体よりなる中子の外周に、前記ベース層を外側にして装着する装着ステップと、
内部に充填されている流体の圧力を調節して半径を増減させることが可能であり、かつ両端が閉じられた中空円筒状のウォーターバックの外周に、前記ベース層を外側にして装着する装着ステップと、
前記ベース層を装着された状態で、前記ウォーターバックを前記外筒の内周に固定されている前記複合体内に挿入する挿入ステップと、
前記挿入ステップの終了後、剛体製の外筒の内周と前記ウォーターバックの外周を含む周囲空間を真空にする真空ステップと、
前記挿入ステップの終了後、前記ウォーターバック内に充填されている流体の圧力を上げて前記ウォーターバックの直径を大きくし、その外周に装着されている前記ベース層の外周面を、前記剛体製の外筒の内周に固定されている複合体に押圧させる押圧ステップと、
前記真空ステップと前記押圧ステップの終了後、前記真空室の内部を加熱して前記ベース層と前記複合体の中間層とを接着させる接着ステップ、
とを有していることを特徴とする画像形成装置用の多層エンドレスベルトの製造方法である。
【００５２】
本請求項の発明においては、フッ素含有ポリマーからフッ素原子を化学的に引抜く薬剤により接着性が改善された表層の内側に中間層が良好に接着した状態で形成され、この中間層の内側に、請求項９の発明と同様の方法でベース層が接着される。
【発明の効果】
【００５３】
本発明においては、ベース層と、エラストマーを有する中間層と、フッ素含有ポリマーにより形成される表層とを有する画像形成装置用の多層エンドレスベルトの製造方法において、表層の内側、接着面側に接着性改善処理を施すため、表層と中間層との接着性が改善される。
【００５４】
また同じく、ベース層と、エラストマーを有する中間層と、バインダー層とフッ素含有ポリマーにより形成される表層とを有する画像形成装置用の多層エンドレスベルトの製造方法において、融点が前記中間層を構成する熱融着性樹脂の熱分解点以下であり、熱分解点が前記表層を構成する材料の融点以上であるフッ素含有ポリマーからなるバインダー層を形成し、さらにバインダ−層に接着性改善処理を施すため、バインダー層と中間層との接着性が改善される。
【００５５】
さらに、接着は、剛体製の外筒の内周に表層等を接着する面を内側にして固定し、ベース層上に中間層を形成してなる円筒状の複合体を熱膨張率が外筒より大きい材料製の中子の外周に装着し、その状態で中子を外筒の内部に挿入し、加熱することによりなされるため、確実な接着がなされる。
【００５６】
さらに、接着は、剛体製の外筒の内周に表層等を接着する面を内側にして固定し、ベース層上に中間層を形成してなる円筒状の複合体を弾性材料製の中子の外周に装着し、その状態で中子を外筒の内部に挿入し、中子の両端を押圧してその胴部直径を大きくさせ、さらに加熱することによりなされるため、確実な接着がなされる。
【００５７】
また同じく、接着は、剛体製の外筒の内周に表層等を接着する面を内側にして固定し、ベース層上に中間層を形成してなる円筒状の複合体を、内部に充填されている流体の圧力を調節して半径を増減させることが可能であり、かつ両端が閉じられた中空円筒状のウォーターバックの外側に装着し、その状態でウォーターバックを外筒の内部に挿入し、さらにウォーターバック内の流体の圧力を上げて径を増大させ、併せて真空雰囲気中で加熱することによりなされるため、確実な接着がなされる。
【００５８】
また、接着改善処理が施された表層の内側に中間層を形成して複合体を作製し、作製された複合体の内側に別途作製されたベース層を装着し、中子やウォーターバックを使用してベース層を複合体の中間層に押圧させて接着させるため、各層の確実な接着がなされる。
【発明を実施するための最良の形態】
【００５９】
以下、本発明をその最良の実施の形態に基づいて説明する。なお、本発明は、以下の実施の形態に限定されるものではない。本発明と同一および均等の範囲内において、以下の実施の形態に対して種々の変更を加えることが可能である。
以下、図面を参照しつつ本発明の画像形成装置用の多層エンドレスベルトの製造方法を説明する。
【００６０】
（完成状態１）
先ず、本発明の１の実施の形態としての画像形成装置用の多層エンドレスベルトの１例としての転写用エンドレスベルトを、図１を参照しつつ説明する。図１において、９はフッ素含有ポリマーからなる表層であり、１１はポリイミド樹脂を基材とするベース層であり、１２はエラストマーを有する中間層であり、１４はフッ素含有ポリマーからなるバインダー層である。
【００６１】
表層９は、優れた離トナー性を得るため高い接触角と高い平滑性を必要とし、このためＰＴＦＥを基材としている。
中間層１２は、水性ウレタンを基材とし、厚み方向の適度な柔軟性を得るため、その厚さは５０〜３００μｍが好ましく、特に１００〜２５０μｍが好ましい。
ベース層１１は、画像形成装置用転写ベルトに周方向の高い引張弾性率を付与することとなるため、１〜１０ＧＰａの範囲内のポリイミドにより形成されている。また、その厚みは３０〜１００μｍが好ましく、特に４０〜８０μｍが好ましい。
【００６２】
バインダー層１４は、表層９と中間層１２とをより一層良好に接着するため設けたものであり、その厚みは、接着性改善処理をする際に貫通孔が発生しないこと、厚過ぎても意義が少ないことから、１μｍ程度であることが望ましい。
【００６３】
画像形成装置用の多層エンドレスベルト全体の体積抵抗値は、ベース層および中間層の体積抵抗値の和である。従って、一方を他方よりかなり大きくし、他方の体積抵抗値の画像形成装置用の多層エンドレスベルト全体の体積抵抗値への影響を小さくすることにより、一方の体積抵抗値のみの制御で、画像形成装置用の多層エンドレスベルト全体の体積抵抗値を制御することが可能である。本実施の形態の画像形成装置用の多層エンドレスベルトの１例としての転写用エンドレスベルトでは、ベース層１１にカーボンブラック等の導電材を添加して導電性を制御している。
なお、画像形成装置用の多層エンドレスベルト全体の好ましい体積抵抗値は、その使用形態により変動するが、転写用エンドレスベルトでは、通常は体積抵抗値として、１０８〜１０１４Ω・ｃｍとされている。
【００６４】
（完成状態２）
本完成状態は、バインダー層を設けていないことが、図１に示す画像形成装置用の多層エンドレスベルトと相違する。即ち、表層９の接着側となる面に接着性改善処理を施して中間層との良好な接着を図っているので、コスト削減の面からバインダー層を省略したものである。
【００６５】
以下、完成状態１に示す画像形成装置用の多層エンドレスベルトの１例としての転写用エンドレスベルトを対象として、その接着性改善処理、その処理後の接着について説明する。
【００６６】
（ベース層と中間層からなる複合体の製造）
図２を参照しつつ、樹脂ベルトの半（中間）製品としてのベース層と中間層からなる複合体の製造方法について説明する。図２において、１０はドラム状金型であり、１１はベース層であり、１２は中間層である。
【００６７】
ドラム状金型１０を回転させながら、その外側にポリイミドワニスを塗布し、その後金型を加熱してイミド化反応を行い、金型の周囲を覆う厚み６０μｍのポリイミド層（ベース層）１１を形成した。次に、水性ウレタンに増粘剤を加え１０Ｐａ・ｓ程度の粘度とし、さらに脱泡を行った後、該ポリイミド層の上にディップにより塗布した。塗布後、常温にて水分を乾燥させ、さらに１６０℃でアニールを行い、厚み２００μｍのウレタン層（中間層）１２を、ポリイミド層（ベース層）１１上に形成した。
【００６８】
（表層とその片側面上へのバインダー層の形成）
図３を参照しつつ、表層とその片側面（中間層側面）上へバインダー層を形成してなる半製品の製造について説明する。図３において、８は外筒であり、９は表層であり、１４はバインダー層である。
外筒８は、ステンレス製（熱膨張係数１．７６×１０−５／℃）であり、その内面を鏡面加工している。
先ず、外筒８の内面に、ＰＴＦＥ（融点３２７℃）のディスパージョン溶液を、ディップ法により塗布し、３８０℃で焼成し、表層９を設けた。
【００６９】
さらに、ＴＨＶ（融点１２０℃）を酢酸ブチルに溶融し、表層９上にディップ法により製膜して乾燥させ、バインダー層１４を設けた。その後、全体をＰＴＦＥとＴＨＶの融点を超える３５０℃で加熱し、表層９とバインダー層１４とを密着させた。
【００７０】
（接着性改善処理）
接着性改善処理の１として、１のサンプルでは、前記の表層９の片側（内周側）に密着して形成された状態のバインダー層１４の内表面、即ち接着面側に、ヘリウムで希釈したアンモニアガス雰囲気中でエキシマ紫外光を照射して、バインダー層１４の表面近くのフッ素含有ポリマーの分子の一部にアンモニア基を持たせた。エキシマ紫外光の照射を採用したのは、被照射物が円筒の内面にあっても容易に作業できるからである。
【００７１】
接着性改善処理の他の１として、他の１のサンプルでは、前記の表層９と密着された状態のバインダー層１４の内表面、即ち接着面側に、アルゴンで希釈したアンモニアガス雰囲気中で水銀ランプによる紫外光を照射して、バインダー層１４の表面近くのフッ素含有ポリマーの分子の一部にアンモニア基を持たせた。水銀ランプを採用したのは、被照射物が円筒の内部にあっても容易に作業できるからである。
【００７２】
接着性改善処理の他の１として、他の１のサンプルでは、前記の表層９に密着された状態のバインダー層１４の内表面、即ち接着面側に、ヘリウムで希釈したアンモニアガス雰囲気中でグロー放電を利用したプラズマ照射を行って、バインダー層１４の表面近くのフッ素含有ポリマーの分子の一部にアンモニア基を持たせた。
【００７３】
接着性改善処理の他の１として、他の１のサンプルでは、前記の表層９に密着された状態のバインダー層１４の内表面、即ち接着面側でコロナ放電を行い、これによりバインダー層１４の表面に凹凸をつけた。
【００７４】
接着性改善処理の他の１として、他の１のサンプルでは、この状態のバインダー層１４の内表面、即ち接着面側にシリカの細粒を圧縮空気で吹き付けるブラストを行い、これによりバインダー層１４の表面を荒らして、小さな凹凸を密に形成した。
【００７５】
接着性改善処理の他の１として、他の１のサンプルでは、前記の表層９の内表面、即ち接着面側に、フッ素含有ポリマーからフッ素原子を取去る薬剤（ナトリウムナフタレン錯体、株式会社テクノス製、商品名「テトラエッチ」）を薄く塗布し、３秒から７秒後にアルコールで洗浄した。
【００７６】
（接着改善処理が施された表層の表面上への中間層の形成）
前記の、フッ素原子を取去る薬剤により接着性改善処理を施した表層９の内表面に、中間層１２としてのウレタン層を形成した。形成方法は、前記ベース層１１上へ形成する際と同様である。即ち、水性ウレタンに増粘剤を加え１０Ｐａ・ｓ程度の粘度とし、さらに脱泡を行った後、表層９の内表面にディップにより塗布し、常温にて水分を乾燥させ、さらに１６０℃でアニールを行い、厚み２００μｍのウレタン層（中間層）１２を形成した。
【００７７】
（熱膨張率が大きい中子を使用したバインダー層と中間層の接着）
次に、ドラム状金型１０表面に設けられたベース層１１と中間層１２が固着されてなる円筒状に形成された複合体を、ドラム状金型１０から剥がし、図４に示す通り、ナイロン製（熱膨張係数８．０×１０―７／℃）の中子１３外周に嵌め込んだ。
【００７８】
次に、図５に示す通り、ベース層１１と中間層１２からなる複合体が嵌め込まれた中子１３を、内周に表層９とさらにバインダー層１４とが設けられた外筒８の内部に挿入し、真空中で１５０℃に加熱した。この加熱により、中子１３の熱膨張係数が外筒８に比べてはるかに大きいため、熱膨張した中子１３が、外筒８の内面を押圧し、ベース層１１と中間層１２からなる複合体と、バインダー層１４と表層９とが熱融着した４層構造の積層体（複合体としての多層エンドレスベルト）が得られた。
【００７９】
次に、中子１３、外筒８を冷却し、これらから４層構造の積層体を分離し、画像形成装置用の多層エンドレスベルトを得た。
【００８０】
得られた画像形成装置用の多層エンドレスベルトは、厚み６０μｍのベース層（ポリイミド）上に、厚み２００μｍの中間層（ウレタン）と、厚み１μｍのバインダー層（ＴＨＶ）と、厚み５μｍの表層（ＰＴＦＥ）を有する画像形成装置用の多層エンドレスベルトであり、表面抵抗率、離トナー性、非汚染性共に優れた画像形成装置用の多層エンドレスベルトを得ることができた。
【００８１】
また、表層９とバインダー層１４の間、バインダー層１４と中間層１２の間は、強固に接着されており、ブリードも発生していなかった。
また、バインダー層のＴＨＶポリマーの融点は、１２０℃であるが、表側層の焼成温度は３８０℃であるため、ディップ法等を利用して、ベース層より順次、中間層、バインダー層、表側層を設ける方法では、中間層の熱分解温度が１５０℃であるため中間層が熱分解されるため、表側層を焼成することが困難であるが、前記製法によることにより、中間層とベース層、バインダー層とを強固に接着することができた。しかもこの際、バインダー層の接着面側は、接着性改善処理を行っているため、接着は強固であった。
【００８２】
（弾性体製の中子を使用したバインダー層と中間層の接着）
本方法で接着している様子を、図６に概念的に示す。図６において、１５は押圧プレスの先端部であり、１６は柔軟なシリコンゴム製の中子であり、Ｐは押圧力である。
本方法では、ドラムから抜き取った前記半製品のベルトを、シリコンゴム製の中子１６の外周に嵌めこみ、さらに嵌め込んだ中子１６ごと前記外筒８内面に焼成されて形成されている表層９の内面側に挿入し、真空引きをした後、加熱下でシリコンゴム製の中子１６の両端を押圧プレスの先端１５で押圧することにより接着するものである。
【００８３】
（表層と中間層のウォーターバックを使用した接着）
先ず、装置について説明する。
表層と中間層の接着を、図７と図８を参照しつつ説明する。図７は、ウォーターバックの作動の様子を示す図である。図７において、５０はウォーターバック全体を指し、実線で示す５１はその胴部であり、破線で示す５２は径が増大した状態の胴部であり、５５は胴部の上下両端のエンドプレート（鏡板）であり、５９はポンプである。６０は真空室であり、６１はその蓋であり、６２は真空ポンプである。
【００８４】
ウォーターバック５０は全体が一種の液体容器となっており、さらにその胴部５１はシリコンゴム製である。このため、図７に示す様にポンプ５９により内部の流体の圧力を増加させることにより、その胴部５１を膨らますことができる。なお、胴部５１の厚さは、自立性を持たせるため１０ｍｍとしているが、これは膨張性に何等悪影響を及ぼさない。
また、接着面の中央から側部（上下）方向に良好にガスが抜ける様に、胴部５１の中央部のゴムの厚さは少し薄めにしている。
また、真空室６０は一種の容器であり、外周に半製品の樹脂ベルトを巻いたウォーターバック５０を外部にあるポンプ５９と連結した状態でその内部に出し入れ可能となっている。このため、その上部には開閉自在の蓋６１が設けられおり、また内部は真空ポンプ６２に接続されている。
【００８５】
なお、実際にはこれら各部は、例えばウォーターバック５０の胴部５１とエンドプレート５５との接続には複雑なシール機構を有している等、構造は多少複雑であるが、本発明の趣旨には関係が薄いので、それらは図示していない。
【００８６】
次に、接着を行っている時の様子を、図８を参照しつつ説明する。なお、図８において、７０は、加熱用の電気ヒータである。図８は、ベース層１１と中間層１２からなる複合体が嵌め込まれたウォーターバック５０を、表層９とバインダー層１４とが内部側に固着して形成され、そしてさらにバインダー層１４の接着性改善処理を施された面が最内周側に位置している状態の外筒８内に挿入し、さらにこの状態でウォーターバック５０と外筒８を真空室６０内部に設置し、ウォーターバック５０の内部の流体の圧力を上昇させた状態を示す。
このため、内圧で膨らんだウォーターバック５０の胴部５２と外筒８の内面により、ウォーターバックの外周にある複合体と、外筒の内周にある表層とバインダー層からなる樹脂層とは、バインダー層１４の接着性改善処理を施された面をはさんで、相互に押圧しあっている。
なおこの際、外筒８はステンレス製であり全く変形しない。一方、ウォーターバック５０の胴部５１、５２はシリコンゴム製の膜であるため、ウォーターバック５０内の流体圧を１００気圧に上げると、両端のエンドプレート５５の有る無しに無関係に、全体が均一に樹脂層を外筒８の内面側に押圧することとなる。
【００８７】
この際、真空室６０内部の空気も真空ポンプ６２により排出されおり、このため真空室６０内部は真空になっている。
この状態で、真空室６０内部を１２０℃に保持して４層からなるエンドレス樹脂を加熱した。この加熱時にウォーターバック５０の膨らんだ胴部５２が、外筒８を内面側から均一に押圧し、中間層１２とバインダー層１４とがしっかりと接着し、これにより４層構造の樹脂ベルトが得られた。
【００８８】
次に、真空室６０内を大気圧に戻し、併せて室温に低下させ、その後ウォーターバック５０内の流体圧を低下させて内面側に４層の樹脂層が付着した外筒８を真空室６０外に取り出した。そしてさらに、外筒８から４層構造の樹脂ベルトを取外し、画像形成装置用転写ベルトを得た。
【００８９】
得られた画像形成装置用の多層エンドレスベルトは、厚み６０μｍのベース層（ポリイミド）上に、厚み２００μｍの中間層（ウレタン）と、厚み１μｍのバインダー層（ＴＨＶ）と、厚み５μｍの表層（ＰＴＦＥ）を有する画像形成装置用の多層エンドレスベルトであり、表面抵抗率、離トナー性、非汚染性共に優れた画像形成装置用の多層エンドレスベルトを得ることができた。
さらに、中間層とバインダー層との接着性も、接着性改善処理を行っているため、極めて良好であった。
【００９０】
（中間層とベース層の接着）
接着改善処理が施された表層９の表面上へ形成された中間層１２と、別途作製されたベース層１１の接着をも、前記の熱膨張率が大きい中子を使用する方法、弾性体製の中子を使用する方法、ウォーターバックを使用する方法で行なった。何れの方法でも、良好な接着がなされた。
また、表層９と中間層１２の接着は、特に良好であった。
【図面の簡単な説明】
【００９１】
【図１】本発明の１実施の形態としての画像形成装置用の多層エンドレスベルトの１例としての転写ベルトの断面を概念的に示す図である。
【図２】１実施の形態の画像形成装置用の多層エンドレスベルトの、ベース層と中間層からなる複合体（半製品の樹脂ベルト）を製造する様子を概念的に示す図である。
【図３】１実施の形態の画像形成装置用の多層エンドレスベルトの、表層とバインダー層からなる半製品の樹脂ベルトを製造する様子を概念的に示す図である。
【図４】本発明の１実施の形態としての樹脂層の接着を行うため、中子をベース層と中間層からなる複合体内に嵌め込んだ様子を概念的に示す図である。
【図５】中子が外筒より熱膨張率が大きいことを利用した押圧と加熱で接着を行っている様子を概念的に示す図である。
【図６】弾性材料製の中子の両端を押圧して胴体を膨らませて押圧を行い、併せて加熱して接着を行っている様子を概念的に示す図である。
【図７】ウォーターバックの作動の様子を示す図である。
【図８】ウォーターバックを使用して、表層と複合体を接着している様子を示す図である。
【図９】画像形成装置用のエンドレスベルトの１例としての転写ベルトが用いられる画像転写方式の概略を示す説明図である。
【符号の説明】
【００９２】
１    トナー
２    現像ローラ
３    感光ドラム
４    一次転写ローラ
５    画像形成装置用転写ベルト
６    二次転写ローラ
７    転写材（紙）
８    外筒
９    表層
１０  ドラム状金型
１１  ベース層
１２  中間層
１３  中子
１４  バインダー層
１５  押圧プレスの先端
１６  シリコンゴム製の中子
５０  ウォーターバック全体
５１  ウォーターバックの胴部
５２  径が増大した状態の胴部
５５  エンドプレート
５９  ポンプ
６０  真空室
６１  蓋
６２  真空ポンプ
７０  電気ヒータ
【図１】
2007322551.tif 000003
【図２】
2007322551.tif 000004
【図３】
2007322551.tif 000005
【図４】
2007322551.tif 000006
【図５】
2007322551.tif 000007
【図６】
2007322551.tif 000008
【図７】
2007322551.tif 000009
【図８】
2007322551.tif 000010
【図９】
2007322551.tif 000011